(57)【要約】【課題】耐電圧性を高めることができ、かつエージング工程及び信頼性試験において、高い歩留りを得ることができる固体電解コンデンサ及びその製造方法を得る。【解決手段】金属粒子の焼結体により構成される陽極体１と、陽極体１の表面を陽極酸化することにより形成される誘電体層３と、誘電体層３の上に設けられる陰極とを備え、陽極体１が、第１の陽極部１ａと、第１の陽極部１ａの周囲を覆うように設けられる第２の陽極部１ｂを有し、第１の陽極部１ａの金属粒子の平均粒子径が０．３０〜１．００μｍの範囲内であり、第２の陽極部１ｂの金属粒子の平均粒子径が、第１の陽極部１ａの金属粒子の平均粒子径よりも小さく、誘電体層３が、１５Ｖ以上の化成電圧で陽極酸化することにより形成された陽極酸化膜であることを特徴としている。【選択図】図１
2009295830.tif 000002
【特許請求の範囲】
【請求項１】
金属粒子の焼結体により構成される陽極体と、
前記陽極体の表面を陽極酸化することにより形成される誘電体層と、
前記誘電体層の上に設けられる陰極とを備え、
前記陽極体が、第１の陽極部と、前記第１の陽極部の周囲を覆うように設けられる第２の陽極部を有し、
前記第１の陽極部の金属粒子の平均粒子径が０．３０〜１．００μｍの範囲内であり、
前記第２の陽極部の金属粒子の平均粒子径が、前記第１の陽極部の金属粒子の平均粒子径よりも小さく、
前記誘電体層が、１５Ｖ以上の化成電圧で陽極酸化することにより形成された陽極酸化膜であることを特徴とする固体電解コンデンサ。
【請求項２】
金属粒子の焼結体により構成される陽極体と、
前記陽極体の表面を陽極酸化することにより形成される誘電体層と、
前記誘電体層の上に設けられる陰極とを備え、
前記陽極体が、第１の陽極部と、前記第１の陽極部の周囲を覆うように設けられる第２の陽極部を有し、
前記第１の陽極部の金属粒子の平均粒子径が０．３０〜１．００μｍの範囲内であり、
前記第２の陽極部の金属粒子の平均粒子径が、前記第１の陽極部の金属粒子の平均粒子径よりも小さく、
前記誘電体層の厚みが、４０ｎｍ以上であることを特徴とする固体電解コンデンサ。
【請求項３】
前記第２の陽極部の金属粒子の平均粒子径に対する前記第１の陽極部の金属粒子の平均粒子径の比が、１．１７〜２．５の範囲内であることを特徴とする請求項１または２に記載の固体電解コンデンサ。
【請求項４】
前記陽極体が、前記第２の陽極部の周囲を覆うように設けられる第３の陽極部をさらに含むことを特徴とする請求項１〜３のいずれか１項に記載の固体電解コンデンサ。
【請求項５】
前記第３の陽極部の金属粒子の平均粒子径に対する前記第２の陽極部の金属粒子の平均粒子径の比が、１．１７〜２．５の範囲内である特徴とする請求項４に記載の固体電解コンデンサ。
【請求項６】
前記陽極体を構成する金属粒子が、ニオブであることを特徴とする請求項１〜５のいずれか１項に記載の固体電解コンデンサ。
【請求項７】
請求項１〜６のいずれか１項に記載の固体電解コンデンサを製造する方法であって、
前記第１の陽極部を形成する工程と、
前記第１の陽極部の周囲を覆うように前記第２の陽極部を形成する工程と、
前記第１の陽極部及び前記第２の陽極部を含む前記陽極体を、１５Ｖ以上の化成電圧で陽極酸化することにより、前記陽極体の表面上に前記誘電体層を形成する工程と、
前記誘電体層の上に、前記陰極を形成する工程とを備えることを特徴とする固体電解コンデンサの製造方法。
【請求項８】
前記第２の陽極部を形成した後、前記第２の陽極部の周囲を覆うように、前記第３の陽極部を形成する工程をさらに備えることを特徴とする請求項７に記載の固体電解コンデンサの製造方法。
【請求項９】
前記誘電体層及び前記陰極が形成された前記陽極体を覆う樹脂外装体を形成する工程をさらに備えることを特徴とする請求項７または８に記載の固体電解コンデンサの製造方法。
【請求項１０】
前記樹脂外装体を形成した後、前記陽極体と前記陰極の間に電圧を印加してエージング処理を行う工程をさらに備えることを特徴とする請求項９に記載の固体電解コンデンサの製造方法。
【発明の詳細な説明】
【技術分野】
【０００１】
本発明は、固体電解コンデンサ及びその製造方法に関するものである。
【背景技術】
【０００２】
携帯電話や携帯音楽プレーヤーなどに代表される携帯機器の高性能化に伴い、より小型で高い容量を有し、高周波特性に優れ、等価直列抵抗（ＥＳＲ）が低いコンデンサが求められている。
【０００３】
アルミニウム（Ａｌ）やタンタル（Ｔａ）等の弁作用金属を用いた固体電解コンデンサは、一般に、以下のようにして製造されている。
【０００４】
すなわち、タンタル等の金属または合金微粉末を、有機溶剤と混合した樹脂バインダーに添加して混練し、これに陽極用リード線の一端を埋め込んだ状態でプレス加圧成形して成形体を作製する。この成形体を、真空中で高温に加熱して焼結し、焼結体を作製する。ここで、アルミニウムやタンタルの代わりに、ニオブ（Ｎｂ）やチタン（Ｔｉ）を用いてもよい。
【０００５】
得られた焼結体を、リン酸中で陽極酸化し、焼結体の表面に酸化皮膜を形成し、誘電体層とする。さらに、この誘電体層の上に、二酸化マンガン、またはポリピロール、ポリアニリン等の導電性高分子からなる固体電解質層を形成し、さらにその上にカーボン層及び銀層を順次形成し、コンデンサ素子を作製する。このコンデンサ素子に、陽極端子及び陰極端子を取り付け、陽極端子及び陰極端子の端部を露出させた状態で樹脂をモールド成形して、樹脂外装体を形成し、固体電解コンデンサとしている。
【０００６】
コンデンサの高性能化を図るために、様々な方法が検討されている。例えば、同じ体積で高容量化を図るため、焼結体に用いる金属粒子の粒子径を小さくして、酸化皮膜からなる誘電体層と陰極とが接する面積を大きくすることが通常行われている。
【０００７】
しかしながら、焼結体に用いる金属粒子の粒子径を小さくした場合、陽極酸化の化成の際に、焼結体内部の細孔部分に化成のための溶液が行き渡らず、酸化皮膜を十分に形成することができないという問題を生じた。この結果、コンデンサ素子を形成する過程において、焼結体内部にクラックが発生し、耐電圧性を高めることができないという問題を生じた。
【０００８】
また、コンデンサ素子の耐電圧性を高めるため、焼結体に用いる金属粒子の粒子径を大きくすると、誘電体層の上に形成する導電性高分子層による被覆が不十分となり、エージング処理において酸化皮膜の被覆を十分に行うことができず、エージング工程後の製品の歩留りが悪くとなるという問題を生じる。
【０００９】
また、エージング工程において良品となったコンデンサにおいても、高い化成電圧により発生した微細なクラックや、エージング処理による修復が不十分なショート箇所などの潜在的な不良箇所を有しているため、高温負荷試験のような信頼性試験の際に、良好な結果を得ることができなかった。
【００１０】
従って、耐電圧性を高めることと、信頼性試験において高い歩留りを得ることとは相反しており、耐電圧性が高く、かつ信頼性試験において高い歩留りを示す固体電解コンデンサを得ることができなかった。
【００１１】
特許文献１においては、タンタル箔を用いたコンデンサにおいて、タンタル箔の上に焼結性の高い粒子径の小さなタンタル粒子を焼結させた層を形成し、この焼結層の上に、焼結性が低い粒子径の大きなタンタル粒子の焼結層を積層させた陽極体を用いることが提案されている。
【００１２】
しかしながら、特許文献１に示された積層型の焼結体においては、外側の粒子径が大きく、箔に近い側の粒子径が小さくなっており、焼結体と箔との結合力は増すが、表面積が大きく、化成後の応力が大きくなる小さい粒子径の焼結体層が、箔と外側の焼結体層との間に位置するため、クラックが生じ易く、陽極酸化の化成中及びエージング処理中の歩留りが低下するという問題がある。
【特許文献１】特開２００３−３３８４３３号公報
【発明の開示】
【発明が解決しようとする課題】
【００１３】
本発明の目的は、耐電圧性を高めることができ、かつ信頼性試験において高い歩留りを得ることができる固体電解コンデンサ及びその製造方法を提供することにある。
【課題を解決するための手段】
【００１４】
本発明の第１の局面に従う固体電解コンデンサは、金属粒子の焼結体により構成される陽極体と、陽極体の表面を陽極酸化することにより形成される誘電体層と、誘電体層の上に設けられる陰極とを備え、陽極体が、第１の陽極部と、第１の陽極部の周囲を覆うように設けられる第２の陽極部を有し、第１の陽極部の金属粒子の平均粒子径が０．３０〜１．００μｍの範囲内であり、第２の陽極部の金属粒子の平均粒子径が、第１の陽極部の金属粒子の平均粒子径よりも小さく、誘電体層が、１５Ｖ以上の化成電圧で陽極酸化することにより形成された陽極酸化膜であることを特徴としている。
【００１５】
本発明の第２の局面に従う固体電解コンデンサは、金属粒子の焼結体により構成される陽極体と、陽極体の表面を陽極酸化することにより形成される誘電体層と、誘電体層の上に設けられる陰極とを備え、陽極体が、第１の陽極部と、第１の陽極部の周囲を覆うように設けられる第２の陽極部を有し、第１の陽極部の金属粒子の平均粒子径が０．３０〜１．００μｍの範囲内であり、第２の陽極部の金属粒子の平均粒子径が、第１の陽極部の金属粒子の平均粒子径よりも小さく、誘電体層の厚みが、４０ｎｍ以上であることを特徴としている。
【００１６】
以下、本発明の第１の局面及び第２の局面に共通する技術的事項については、「本発明」として説明する。
【００１７】
本発明の固体電解コンデンサにおいては、陽極体が第１の陽極部と、第１の陽極部の周囲を覆うように設けられる第２の陽極部を有しており、第２の陽極部の金属粒子の平均粒子径が、第１の陽極部の金属粒子の平均粒子径よりも小さくなっている。このため、陽極体の中心に位置する第１の陽極部における細孔の径が大きく、その周りに位置する第２の陽極部の細孔の径が小さくなっている。このため、誘電体層を形成するための陽極酸化の際に、化成液が陽極体の内部に浸透し易くなり、皮膜を陽極体の全体に渡って均一に形成することができる。このため、酸化皮膜の不均一な形成により応力が発生するのを防止することができる。また、従来よりも高い電圧を印加して陽極酸化を行うことができ、膜厚の厚い誘電体層を形成することができる。
【００１８】
本発明において、第１の陽極部の金属粒子の平均粒子径は、０．３０〜１．００μｍの範囲内である。第１の陽極部の金属粒子の平均粒子径が０．３０μｍ未満であると、陽極酸化の際、化成液を十分に第１の陽極部内に導くことが困難となり、十分に厚い酸化皮膜を形成することができない。また、第１の陽極部の金属粒子の平均粒子径が１．００μｍを超えると、エージング工程や信頼性試験における歩留りが低下する。
【００１９】
本発明の第１の局面において、誘電体層は、１５Ｖ以上の化成電圧で陽極酸化することにより形成された陽極酸化膜である。化成電圧が１５Ｖ未満であると、膜厚の厚い誘電体層を形成することができず、耐電圧性に優れた固体電解コンデンサとすることができない。
【００２０】
本発明の第２の局面において、誘電体層の厚みは４０ｎｍ以上である。誘電体層の厚みが、４０ｎｍ未満であると、高い耐電圧性を得ることができない場合がある。
【００２１】
本発明の第２の局面に従えば、耐電圧性を高めることができ、かつ信頼性試験において高い歩留りを得ることができる。
【００２２】
本発明において、第２の陽極部の金属粒子の平均粒子径に対する第１の陽極部の金属粒子の平均粒子径の比は、１．１７〜２．５の範囲内であることが好ましい。平均粒子径の比が１．１７未満であると、陽極酸化の工程において、酸化皮膜の形成が、陽極体の表面と内部において不均一となり、酸化皮膜により発生する応力の分布が不均一となり、酸化皮膜にクラックが生じる。このため、エージング工程及び信頼性試験における歩留りが低下する場合がある。また、平均粒子径の比が２．５を超えると、平均粒子径の比の差が大きいことによる、第１の陽極部と第２の陽極部の熱膨張率の差によって応力歪みが大きくなり、信頼性試験における歩留りが低下する場合がある。第１の陽極部と第２の陽極部の熱膨張率の差は、各陽極部における粒子の空間占有率が異なることにより生じる。
【００２３】
本発明において、陽極体は、第２の陽極部の周囲を覆うように設けられる第３の陽極部をさらに含むものであってもよい。第３の陽極部を設けることにより、さらに、中心部から表面部への平均粒子径の変化を段階的に変化させることができ、エージング工程及び信頼性試験においてさらに高い歩留りを得ることができる。
【００２４】
第３の陽極部を設ける場合、第３の陽極部の金属粒子の平均粒子径に対する第２の陽極部の金属粒子の平均粒子径の比は、１．１７〜２．５の範囲内であることが好ましい。平均粒子径の比が１．１７未満であると、陽極酸化の工程における酸化皮膜の形成が、陽極体の表面付近と内部で不均一となり、酸化皮膜により発生する応力分布が不均衡となるため、酸化皮膜にクラックが生じ易くなる。このため、エージング工程及び信頼性試験での歩留りが低下する場合がある。また、平均粒子径の比が２．５を超えると、第２の陽極部と第３の陽極部との熱膨張率の差によって応力歪みが大きくなり、信頼性試験における歩留りが低下する場合がある。
【００２５】
本発明において、陽極体を構成する金属粒子は、弁作用を有する金属及び該金属の合金の粒子が挙げられる。弁作用を有する金属としては、ニオブ、チタン、タンタル、アルミニウム、ハフニウム、ジルコニウム、亜鉛、タングステン、ビスマス、アンチモン等が挙げられる。これらの中でも、ニオブ、チタン、タンタル、アルミニウムが好ましく、特に好ましくはニオブが用いられる。
【００２６】
本発明において、第１の陽極部は、陽極体の中心部に設けることが好ましい。中心部に設けた第１の陽極部の周囲を覆うように、第２の陽極部が設けられる。
【００２７】
本発明の製造方法は、上記本発明の固体電解コンデンサを製造することができる方法であり、第１の陽極部を形成する工程と、第１の陽極部を周囲を覆うように第２の陽極部を形成する工程と、第１の陽極部及び第２の陽極部を含む陽極体を、１５Ｖ以上の化成電圧で陽極酸化することにより、陽極体の表面上に誘電体層を形成する工程と、誘電体層の上に、陰極を形成する工程とを備えることを特徴としている。
【００２８】
本発明の製造方法によれば、第１の陽極部及び第２の陽極部を含む陽極体を、１５Ｖ以上の化成電圧で陽極酸化して、誘電体層を形成しているので、陽極体の表面近傍から内部まで全体に渡って誘電体層を均一に形成することができ、エージング工程及び信頼性試験における歩留りを高めることができる。また、１５Ｖ以上の高い化成電圧で陽極を酸化しているので、膜厚の厚い誘電体層を形成することができ、耐電圧性を高めることができる。
【００２９】
本発明の製造方法においては、誘電体層及び陰極が形成された陽極体を覆う樹脂外装体を形成する工程をさらに備えることが好ましい。
【００３０】
また、本発明の製造方法においては、樹脂外装体を形成した後、陽極体と陰極の間に電圧を印加してエージング処理を行う工程をさらに備えることが好ましい。このようなエージング処理を行うことにより、誘電体層の欠陥を修復することができ、より均一で膜厚の厚い誘電体層を形成することができる。従って、耐電圧性をより高めることができ、エージング工程及び信頼性試験における歩留りをさらに高めることができる。
【発明の効果】
【００３１】
本発明によれば、耐電圧性を高めることができ、かつエージング工程及び信頼性試験における歩留りを高めることができる。
【発明を実施するための最良の形態】
【００３２】
以下、本発明に従う実施形態に基づき、本発明を具体的に説明するが、本発明は以下の実施形態に限定されるものではない。
【００３３】
（第１の実施形態）
本実施形態では、陽極体が第１の陽極部及び第２の陽極部から構成されている。
【００３４】
図１は、本発明の第１の実施形態に従う固体電解コンデンサを示す断面図である。図２は、図１に示すＢ−Ｂ線に沿う断面図である。図３は、図１に示すＣ−Ｃ線に沿う断面図である。
【００３５】
本実施形態の固体電解コンデンサは、図１に示すように、陽極体１が、陽極体１の中心部に設けられる第１の陽極部１ａと、第１の陽極部１ａの周囲を覆うように設けられる第２の陽極部１ｂから構成されている。陽極リード２は、第１の陽極部１ａ内にその一端が埋め込まれている。陽極リード２も、弁作用を有する金属から構成されている。
【００３６】
図７は、第１の陽極部１ａの製造工程を示すフロー図である。図７に示すように、先ず、原料となる弁作用を有する金属からなる金属粒子Ａ（Ｓ１１）に、バインダーを混入した（Ｓ１２）後、十分に混練したもの（Ｓ１３）に陽極リード２を挿入し（Ｓ１４）、共に金型に導入・成形する（Ｓ１５）。これを減圧下においてバインダーを除去し（Ｓ１６）、高温にして金属粒子同士を焼結して（Ｓ１７）、第１の陽極部１ａを形成する（Ｓ１８）。金属粒子と混合するバインダーとしては、ポリビニルアルコール（ＰＶＡ）、ポリビニルブチラール、ポリ酢酸ビニル、アクリル系樹脂などと有機溶剤との混合物を用いることができる。焼結温度としては、９００℃〜１３００℃が好ましい。９００℃よりも焼結温度が低いと、焼結が不十分となる場合がある。また、１３００℃よりも高くなると、焼結が進み過ぎて、空孔が減少し、表面積が減少する場合がある。
【００３７】
次に、第１の陽極部１ａを覆うように、第２の陽極部１ｂを形成する。
【００３８】
図８は、第２の陽極部１ｂの製造工程を示すフロー図である。第１の陽極部１ａで用いた金属粒子Ａよりも小さい平均粒子径の金属粒子Ｂ（Ｓ２１）に、バインダーを混入した（Ｓ２２）後、十分に混練したもの（Ｓ２３）に、上記の工程で作製した陽極リード２と第１の陽極部１ａの焼結体を挿入し（Ｓ２４）、共に金型に導入・成形する（Ｓ２５）。ここで、上記の図７に示す工程と同様にして、バインダーの除去（Ｓ２６）及び焼結（Ｓ２７）を行い、第１の陽極部１ａと第２の陽極部１ｂにより構成される陽極体１を形成することができる（Ｓ２８）。
【００３９】
本発明においては、陽極体１の中心部に設けられる第１の陽極部１ａが、第２の陽極部１ｂよりも平均粒子径の大きな金属粒子から形成されている。このため、陽極体１の中心部にまで化成液を十分に浸透させることができ、高い化成電圧で陽極酸化することができる。このため、誘電体層の膜厚を厚くすることができ、固体電解コンデンサの耐電圧性を高めることができる。また、誘電体層３を陽極体１の内部から表面付近までの全体に渡って均一に形成することができるので、エージング工程及び信頼性試験において高い歩留りを得ることができる。
【００４０】
陽極リード２及び陽極体１の表面には、弁作用を有する金属酸化物からなる誘電体層３が形成されている。弁作用を有する金属がニオブ金属から構成される場合には、誘電体層３は酸化ニオブとなる。
【００４１】
誘電体層３は、陽極リード２及び陽極体１を、リン酸などの水溶液中において陽極酸化することにより形成することができる。これにより、陽極体１の焼結体の内部においても、その表面に誘電体層４が形成される。
【００４２】
誘電体層３の上には、ポリピロール等からなる導電性高分子層４が形成される。導電性高分子層４の材料としては、導電性を有する高分子材料であれば、特に限定されないが、ポリピロール、ポリアニリン、ポリチオフェン等の材料が特に導電性において優れている。
【００４３】
導電性高分子層４は、化学重合法や電解重合法により形成することができる。
【００４４】
次に、導電性高分子層４の上に、カーボンペーストを塗布して乾燥することにより、カーボン粒子を含む層からなるカーボン層５を形成する。カーボン層５の上には、銀ペーストを塗布して乾燥することにより、銀粒子を含む層からなる銀層６を形成する。
【００４５】
本実施形態において、陰極７は、導電性高分子層４、カーボン層５及び銀層６から構成されている。
【００４６】
銀層６の上には、導電性接着剤を介して、平板状の陰極端子８が接続され、陽極リード２には、平板状の陽極端子９がスポット溶接により接続される。陽極端子９及び陰極端子８の幅は、陽極体１とほぼ同じ長さにまで広げることにより、端子部での抵抗損失を低減させることができる。
【００４７】
次に、陽極端子９及び陰極端子８の一部が、図１に示すように、外部に引き出されるようにエポキシ樹脂等からなる樹脂外装体１０を射出成形等により形成する。
【００４８】
陽極端子９及び陰極端子８の材料としては、ニッケル等の導電性材料を用いることができ、樹脂外装体１０から露出した陽極端子９及び陰極端子８の端部は、折り曲げて固体電解コンデンサの端子として用いることができる。
【００４９】
なお、本発明において、金属粒子の平均粒子径は、以下のようにして測定することができる。
【００５０】
焼結後の焼結体を断面ＳＥＭ（走査電子顕微鏡）観察して、得られた画像に対し、画像処理ソフト（旭化成エンジニアリング製、「Ａ像くん」）を用いて画像処理を行い、粒子の円相当径を大きさの順に並べ、この大きさの順に並べられた粒子の内、全粒子数の半分となる数の順に相当する粒子径を平均粒子径とした。
【００５１】
測定する断面ＳＥＭ写真内に含まれる粒子数としては、１００〜５００個程度含まれるように断面ＳＥＭ写真の倍率を調整する。
【００５２】
（第２の実施形態）
本実施形態では、陽極体が、第１の陽極部、第２の陽極部及び第３の陽極部から構成されている。
【００５３】
図４は、本発明の第２の実施形態に従う固体電解コンデンサを示す断面図である。図５は、図４に示すＢ−Ｂ線に沿う断面図である。図６は、図４に示すＣ−Ｃ線に沿う断面図である。
【００５４】
図４〜図６に示すように、本実施形態では、陽極体１が、第１の陽極部１ａ、第２の陽極部１ｂ及び第３の陽極部１ｃから構成されており、この点を除き、第１の実施形態と同様に構成されている。
【００５５】
第３の陽極部１ｃを形成する工程は、第２の陽極部１ｂで用いた金属粒子Ｂよりも小さな平均粒子径の金属粒子Ｃと、バインダーとを混合した後、図８に示す工程と同様にして、陽極リード２、第１の陽極部１ａ及び第２の陽極部１ｂの焼結体（Ｓ２８）と共に、金型に導入して成形し、バインダーの除去及び焼結を行って、形成することができる。
【００５６】
本実施形態では、第１の陽極部１ａ、第２の陽極部１ｂ及び第３の陽極部１ｃの順に、陽極体１の表面に向って、金属粒子の粒子径が小さくなっている。このため、金属粒子間の間隔もこの順で小さくなっている。このため、金属粒子間の細孔部分をより綿密に制御することができ、陽極体の中心部から表面付近までの全体に渡って、誘電体層を均一に形成することができる。このため、より耐電圧性を高めることができ、エージング工程及び信頼性試験における歩留りをさらに高めることができる。
【００５７】
上記の第１の実施形態及び第２の実施形態においては、第１の陽極部及び第２の陽極部からなる陽極体、及び第１の陽極部、第２の陽極部及び第３の陽極部からなる陽極体を例にして示したが、本発明は、さらに第３の陽極部の周囲を覆う第４の陽極部、第４の陽極部の周囲を覆う第５の陽極部などのように複数の陽極部をさらに含む構成としてもよい。
【実施例】
【００５８】
以下、具体的な実施例により本発明を詳細に説明するが、本発明は以下の実施例に限定されるものではない。
【００５９】
（実施例１）
平均粒子径が１．０μｍであるニオブ粉Ａを原料として、バインダーと混練し、混練ニオブ粉１を調製した。このバインダーと混練したニオブ粉１を、陽極リードとなる０．５ｍｍ径の金属タンタル製ワイヤーと共に金型を用いて、４．０×２．５×０．８ｍｍのサイズに成形した。この成形体を減圧下でバインダー除去し、１１００℃で焼結して第１の陽極部を形成した。
【００６０】
次に、平均粒子径が０．４μｍであるニオブ粉Ｂを原料として、バインダーと混練し、混練ニオブ粉２を調製した。この混練ニオブ粉２を、上述のようにして作製した第１の陽極部と共に、金型を用いて、４．５×３．３×１．０ｍｍのサイズに成形した。この成形体を減圧下でバインダー除去し、１２００℃で焼結して、第１の陽極部及び第２の陽極部からなる陽極体を作製した。
【００６１】
以上のようにして形成した陽極体の表面に陽極酸化法により誘電体酸化皮膜を形成した（化成工程）。リン酸０．１重量％水溶液中で、得られた陽極体に化成電圧４０Ｖを印加して、５時間化成処理を施した。化成処理により、焼結体である陽極体の表面に誘電体酸化皮膜が形成された。
【００６２】
次に、電解重合等により、酸化皮膜からなる誘電体層の上に、ポリピロールからなる導電性高分子層を形成した。導電性高分子層は、陽極体の内部の表面の上にも形成されている。
【００６３】
次に、陽極体の外周面の導電性高分子層の上に、カーボンペーストを塗布して、カーボン層を形成した。次に、カーボン層の上に銀ペーストを塗布して銀層を形成した。
【００６４】
以上のようにして得られたコンデンサ素子に、上述のようにして、陽極端子及び陰極端子を取り付け、陽極端子及び陰極端子の一部が外部に露出するようにエポキシ樹脂を射出成形して、樹脂外装体を形成した。
【００６５】
次に、陽極端子及び陰極端子に、定格電圧（１０Ｖ）を印加しながら、所定の温度（１００℃）で一定時間（１時間）保持するエージング工程を施し、固体電解コンデンサを得た。
【００６６】
エージング工程は、陽極酸化により形成した誘電体層における欠陥部分を修復するために行う。エージング工程は、一般に固体電解コンデンサに定められた定格電圧を印加することにより、陽極体と陰極の間に電圧を印加する。
【００６７】
本発明において、エージング工程で印加する電圧としては、１〜１０Ｖの範囲が好ましい。また、電圧の印加時間は、１〜１２時間であることが好ましい。また、エージング工程の処理温度は、２５〜２００℃の範囲内であることが好ましい。
【００６８】
なお、ニオブ粉の平均粒子径は、焼結体における金属粒子の平均粒子径と同様に、ＳＥＭ（走査型電子顕微鏡）を用いて、金属粒子を観察し、これを画像処理して測定した。
【００６９】
（実施例２）
平均粒子径が０．３５μｍであるニオブ粉を用いて第２の陽極部を形成する以外は、上記実施例１と同様にして、固体電解コンデンサを作製した。
【００７０】
（実施例３）
平均粒子径が０．８０μｍであるニオブ粉を用いて第１の陽極部を形成し、平均粒子径が０．２０μｍであるニオブ粉を用いて第２の陽極部を形成する以外は、実施例１と同様にして、固体電解コンデンサを作製した。
【００７１】
（実施例４）
平均粒子径が０．４５μｍであるニオブ粉を用いて第１の陽極部を形成し、平均粒子径が０．２０μｍであるニオブ粉を用いて第２の陽極部を形成する以外は、実施例１と同様にして、固体電解コンデンサを作製した。
【００７２】
（実施例５）
平均粒子径が０．４５μｍであるニオブ粉を用いて第１の陽極部を形成し、平均粒子径が０．３０μｍであるニオブ粉を用いて第２の陽極部を形成する以外は、実施例１と同様にして、固体電解コンデンサを作製した。
【００７３】
（実施例６）
平均粒子径が０．４５μｍであるニオブ粉を用いて第１の陽極部を形成し、平均粒子径が０．３５μｍであるニオブ粉を用いて第２の陽極部を形成する以外は、実施例１と同様にして、固体電解コンデンサを作製した。
【００７４】
（実施例７）
平均粒子径が０．４５μｍであるニオブ粉を用いて第１の陽極部を形成し、平均粒子径が０．４０μｍであるニオブ粉を用いて第２の陽極部を形成する以外は、実施例１と同様にして、固体電解コンデンサを作製した。
【００７５】
（実施例８）
平均粒子径が０．３５μｍであるニオブ粉を用いて第１の陽極部を形成し、平均粒子径が０．２０μｍであるニオブ粉を用いて第２の陽極部を形成する以外は、実施例１と同様にして、固体電解コンデンサを作製した。
【００７６】
（実施例９）
平均粒子径が０．３５μｍであるニオブ粉を用いて第１の陽極部を形成し、平均粒子径が０．３０μｍであるニオブ粉を用いて第２の陽極部を形成する以外は、実施例１と同様にして、固体電解コンデンサを作製した。
【００７７】
（実施例１０）
平均粒子径が０．３０μｍであるニオブ粉を用いて第１の陽極部を形成し、平均粒子径が０．２０μｍであるニオブ粉を用いて第２の陽極部を形成する以外は、実施例１と同様にして、固体電解コンデンサを作製した。
【００７８】
（実施例１１）
陽極体を、第１の陽極部、第２の陽極部及び第３の陽極部から構成した。第１の陽極部は、平均粒子径が０．４５μｍのニオブ粉を用いて形成し、第２の陽極部は、平均粒子径か０．３０μｍのニオブ粉を用いて形成し、第３の陽極部は、平均粒子径が０．２０μｍのニオブ粉を用いて形成した。第１の陽極部のサイズは、３．５×２．２×０．７ｍｍとし、第２の陽極部のサイズは、４．０×２．５×０．８ｍｍとし、第３の陽極部のサイズは、４．５×３．３×１．０ｍｍとした。それ以外は、上記の実施例１と同様にして固体電解コンデンサを作製した。
【００７９】
（実施例１２）
化成電圧を１５Ｖ、定格電圧を４Ｖとした。それ以外は、実施例１と同様にして固体電解コンデンサを作製した。
【００８０】
（実施例１３）
化成電圧を２５Ｖ、定格電圧を６Ｖとした。それ以外は、実施例１と同様にして固体電解コンデンサを作製した。
【００８１】
（実施例１４）
化成電圧を５０Ｖ、定格電圧を１２Ｖとした。それ以外は、実施例１と同様にして固体電解コンデンサを作製した。
【００８２】
（実施例１５）
化成電圧を８０Ｖ、定格電圧を２０Ｖとした。それ以外は、実施例１と同様にして固体電解コンデンサを作製した。
【００８３】
（実施例１６）
第１の陽極部のサイズを、４．０×２．５×０．５ｍｍとし、第２の陽極部のサイズを、４．５×３．３×０．７ｍｍとした以外は、実施例１と同様にして固体電解コンデンサを作製した。
【００８４】
（実施例１７）
第１の陽極部のサイズを、４．０×２．５×０．５ｍｍとし、第２の陽極部のサイズを、４．５×３．３×１．０ｍｍとした以外は、実施例１と同様にして固体電解コンデンサを作製した。
【００８５】
（実施例１８）
第１の陽極部のサイズを、４．０×２．５×０．５ｍｍとし、第２の陽極部のサイズを、４．５×３．３×１．２ｍｍとした以外は、実施例１と同様にして固体電解コンデンサを作製した。
【００８６】
（比較例１）
平均粒子径０．２０μｍのニオブ粉を用いて、第１の陽極部のサイズを、４．５×３．３×１．０ｍｍのサイズとなるように成形し、これをそのまま陽極体として用いた。実施例１２と同様に化成電圧を１５Ｖ、定格電圧を４Ｖとして固体電解コンデンサを作製した。
【００８７】
（比較例２）
平均粒子径１．２０μｍのニオブ粉を用いて、第１の陽極部のサイズを、４．５×３．３×１．０ｍｍのサイズとなるように成形し、これをそのまま陽極体として用いた。実施例１と同様に化成電圧を４０Ｖ、定格電圧を１０Ｖとして固体電解コンデンサを作製した。
【００８８】
（比較例３）
第１の陽極部を形成するニオブ粉の平均粒子径を０．２０μｍとし、第２の陽極部を形成するニオブ粉の平均粒子径を０．１０μｍとし、化成電圧を１５Ｖ、定格電圧を４Ｖとした。それ以外は、実施例１と同様にして固体電解コンデンサを作製した。
【００８９】
（比較例４）
第１の陽極部を形成するニオブ粉の平均粒子径を１．２０μｍとし、第２の陽極部を形成するニオブ粉の平均粒子径を０．８０μｍとする以外は、実施例１と同様にして固体電解コンデンサを作製した。
【００９０】
（比較例５）
第１の陽極部を形成するニオブ粉の平均粒子径を１．００μｍとし、第２の陽極部を形成するニオブ粉の平均粒子径を０．４０μｍとし、化成電圧を１２Ｖ、定格電圧を３Ｖとした。それ以外は実施例１と同様にして固体電解コンデンサを作製した。
【００９１】
以上の実施例１〜１８及び比較例１〜５について、以下のようにして評価した。
【００９２】
〔酸化皮膜の厚みの測定〕
得られた固体電解コンデンサについて、陽極酸化後の陽極体（焼結体）の断面が見えるるように破断し、ＳＥＭ（走査型電子顕微鏡）を用いて、焼結体内部の断面を観察することにより、酸化皮膜の厚みを測定した。酸化皮膜の厚みは、各陽極部において５箇所を測定し、これを平均して平均値として算出した。
【００９３】
〔エージング工程における評価）
実施例１〜１８及び比較例１〜５の固体電解コンデンサのそれぞれ１００個について、上記のエージング工程を施した。エージング工程後の固体電解コンデンサについて、ＬＣＲメーターを用いて静電容量を測定した。測定周波数は１２０Ｈｚであった。
【００９４】
さらに、直流電源電流計を用いて、表１に示す定格電圧をそれぞれ印加して、印加後５分経過して得られる漏れ電流の値を測定した。
【００９５】
表１に、静電容量及び漏れ電流の測定値（ｎ＝１００）を示す。
【００９６】
静電容量は、実施例１〜１１、１７、比較例２、４については１００μＦ（許容値：±１０％以内、９０〜１１０μＦ、測定周波数１２０Ｈｚ）、実施例１２、比較例１、３では２５０μＦ（同、２２５〜２７５μＦ）、実施例１３では１６０μＦ（同、１４４〜１７６μＦ）、実施例１４では８０μＦ（同、７２〜８８μＦ）、実施例１５では５０μＦ（同、４５〜５５μＦ）、実施例１６では７０μＦ（同、６３〜７７μＦ）、実施例１８では１２０μＦ（同、１０８〜１３２μＦ）、比較例５では３３０μＦ（同、２９７〜３６３μＦ）をそれぞれ満たし、かつ漏れ電流については０．１ＣＶ以下（定格電圧印加後５分経過後）を満たしたコンデンサを良品とし、エージング工程を行った１００個に対するエージング後の良品の数（％）を、「エージング後製品歩留り」として算出した。その結果を併せて表１に示す。
【００９７】
〔高温負荷試験による評価〕
エージング工程で良品であったコンデンサに対し、８５℃に温度を維持した恒温槽内で、定格電圧を連続して印加する高温負荷試験を１０００時間実施した。試験後に、ＬＣＲメーターを用いて静電容量を測定し、試験後の静電容量が初期値であるエージング後静電容量に対して±２０％以内を満たし、かつ直流電源電流計を用いて漏れ電流を測定し、０．１ＣＶ以下を満たすコンデンサを、高温負荷試験における良品とし、エージング後の良品の数に対する高温負荷試験後の良品の数（％）を、「高温負荷試験歩留り」として算出した。評価結果を表２に示す。
【００９８】
【表１】
2009295830.tif 000003
【００９９】
【表２】
2009295830.tif 000004
【０１００】
表１及び表２に示すように、本発明に従う実施例１〜１８の固体電解コンデンサは、エージング後製品歩留りが、いずれも量産移行への１つの目安となる８０％以上の値が得られている。これに対し、平均粒子径が０．２μｍのニオブ粉を用いて陽極体を形成した比較例１、及び平均粒子径が１．２μｍであるニオブ粉を用いて陽極体を形成した比較例２では、それぞれエージング後製品歩留りが２５％及び７０％となっており、実施例に比べ低い歩留りであった。
【０１０１】
比較例３においては、第１の陽極部の平均粒子径を０．２μｍとしているが、第１の陽極部の誘電体層（酸化皮膜）の厚みは４０ｎｍであり、エージング後の製品歩留りは０％となっている。第１の陽極部を形成する金属粒子の平均粒子径が本発明の範囲よりも小さいため、エージング工程での酸化皮膜の修復が十分になされていなかったためであると考えられる。
【０１０２】
第１の陽極部を形成するニオブ粉の平均粒子径を１．２μｍとし、第２の陽極部を形成するニオブ粉の平均粒子径を０．８μｍとした比較例４では、容量が不十分なものが多く、製品歩留りも７２％までしか得られなかった。
【０１０３】
第１の陽極部を形成するニオブ粉の平均粒子径を１．０μｍ、第２の陽極部を形成するニオブ粉の平均粒子径を０．４μｍとした比較例５では、第１の陽極部の酸化皮膜の厚みが３０ｎｍであった。定格電圧３Ｖの印加によりショート不良が続発し、エージング後製品歩留りは５５％に留まった。
【０１０４】
比較例３では、化成工程で全ての焼結体が破損したため、コンデンサが形成されず、静電容量及び漏れ電流の測定は不可能であった。また、比較例１及び５では、漏れ電流過多のため、漏れ電流の平均値を記載できなかった。
【０１０５】
以上のことから、第１の陽極部の金属粒子の平均粒子径が０．３０〜１．００μｍの範囲内であり、第２の陽極部の金属粒子の平均粒子径が第１の陽極部の金属粒子の平均粒子径よりも小さく、誘電体層が１５Ｖ以上の化成電圧で陽極酸化により形成されることにより、エージング後製品歩留りが高くなることがわかる。
【０１０６】
また、以上のことから、第１の陽極部の金属粒子の平均粒子径が０．３０〜１．００μｍの範囲内であり、第２の陽極部の金属粒子の平均粒子径が第１の陽極部の金属粒子の平均粒子径よりも小さく、誘電体層の厚みが４０ｎｍ以上であることにより、エージング後製品歩留りが高くなることが明確となった。
【０１０７】
信頼性試験として行った高温負荷試験では、第１の陽極部と第２の陽極部の平均粒子径比が１．１７〜２．５の範囲内である実施例１、４〜６及び８〜１１が、１００％の高い歩留りを示した。また、３層構造の陽極体を用いた実施例１１においても、１００％の高い歩留りを示した。
【０１０８】
これに対し、比較例１、２、４及び５では、低い歩留りしか得られなかった。比較例３は、エージング工程後の良品が０であったので、高温負荷試験を行っていない。
【０１０９】
以上のことから、第１の陽極部の平均粒子径と第２の陽極部の平均粒子径の比を、１．１７〜２．５の範囲内とすることにより、高温負荷試験後の歩留りが高くなることがわかる。また、実施例１１で示すように、第１の陽極部と第２の陽極部の平均粒子径の比、及び第２の陽極部と第３の陽極部の平均粒子径の比をそれぞれ、１．１７〜２．５の範囲内とすることにより、３層構造とした陽極体の場合においても、高温負荷試験において高い歩留りが得られることがわかる。
【０１１０】
第１の陽極部と第２の陽極部の平均粒子径の比、または第２の陽極部と第３の陽極部の平均粒子径の比が、１．１７より小さいと、陽極酸化の工程での酸化皮膜の形成が陽極体の表面と内部で不均一となり、酸化皮膜の形成により発生する応力分布が不均衡となるため、酸化皮膜にクラックが生じ、その結果エージング工程及び高温負荷試験での歩留りが低下するものと考えられる。
【０１１１】
また、第１の陽極部と第２の陽極部の平均粒子径の比、または第２の陽極部と第３の陽極部の平均粒子径の比が２．５より大きくなると、各陽極部における粒子の空間占有率が異なるため、熱膨張率の差が大きくなり、これによって応力歪みが大きくなるため、高温負荷試験の歩留りが低下するものと思われる。
【図面の簡単な説明】
【０１１２】
【図１】本発明に従う一実施形態の固体電解コンデンサを示す断面図。
【図２】図１に示すＢ−Ｂ線に沿う断面図。
【図３】図１に示すＣ−Ｃ線に沿う断面図。
【図４】本発明に従う他の実施形態の固体電解コンデンサの断面図。
【図５】図４に示すＢ−Ｂ線に沿う断面図。
【図６】図４に示すＣ−Ｃ線に沿う断面図。
【図７】本発明に従う実施形態における第１の陽極部の製造工程を示すフロー図。
【図８】本発明に従う実施形態における第２の陽極部の製造工程を示すフロー図。
【符号の説明】
【０１１３】
１…陽極体
１ａ…第１の陽極部
１ｂ…第２の陽極部
１ｃ…第３の陽極部
２…陽極リード
３…誘電体層
４…導電性高分子層
５…カーボン層
６…銀層
８…陰極端子
９…陽極端子
１０…樹脂外装体
【図１】
2009295830.tif 000005
【図２】
2009295830.tif 000006
【図３】
2009295830.tif 000007
【図４】
2009295830.tif 000008
【図５】
2009295830.tif 000009
【図６】
2009295830.tif 000010
【図７】
2009295830.tif 000011
【図８】
2009295830.tif 000012